(57)【要約】      （修正有）【課題】優れた耐水堅牢度を有するインキジェット記録用シートの提供。【解決手段】支持体上にインキ受容層を備え、この層に、親水性重合体と、媒染剤として各々炭素数の異なる第四アンモニウム塩基を含む三種の単量体構造からなる三元共重合体型のポリ（ビニルベンジル第四アンモニウム塩）とを含み、親水性重合体とポリ（ビニルベンジル第四アンモニウム塩）との重量比が、ポリ（ビニルベンジル第四アンモニウム塩）１重量部に対し、親水性重合体が３〜１５重量部とする。【選択図】なし【特許請求の範囲】
【請求項１】
インキジェット記録用シートであって、このインキジェット記録用シートは、インキ受容層を担持する支持体を備えており、このインキ受容層は、親水性重合体と、式
【化１】
2008273210.tif 000003
のポリ（ビニルベンジル第四アンモニウム塩）とを含んでおり、上記式中、Ｘは、式
【化２】
2008273210.tif 000004
であり、Ｙは、式
【化３】
2008273210.tif 000005
であり、Ｚは、式
【化４】
2008273210.tif 000006
であり、Ｒ1、Ｒ2、Ｒ3、Ｒ4、Ｒ5及びＲ6の各々は独立に、炭素原子１〜４個のアルキルであり、Ｒ7、Ｒ8及びＲ9の各々は独立に、炭素原子１〜１８個のアルキルであり、Ｒ7とＲ8とＲ9の炭素原子の総数が１３〜２０であり、各Ｍ-はアニオンであり、ａ、ｂ及びｃの各々はそれぞれの反復単位のモル比率であり、前記親水性重合体と前記ポリ（ビニルベンジル第四アンモニウム塩）との重量比が、前記ポリ（ビニルベンジル第四アンモニウム塩）１重量部に対し、前記親水性重合体が３〜１５重量部であるインキジェット記録用シート。
【請求項２】
前記ポリ（ビニルベンジル第四アンモニウム塩）は、Ｒ7が少なくとも１１個の炭素原子を含有するアルキル基であり、Ｒ8及びＲ9の各々がメチル基である請求項１のインキジェット記録用シート。
【請求項３】
Ｒ1、Ｒ2及びＲ3の各々がメチル基であり、Ｒ4、Ｒ5及びＲ6の各々がエチル基であり、Ｒ7がドデシル基である請求項５のインキジェット記録用シート。
【請求項４】
前記ポリ（ビニルベンジル第四アンモニウム塩）は、ａとｂとｃのモル比率が５〜１０：５〜１０：１である請求項４のインキジェット記録用シート。
【請求項５】
前記親水性重合体がポリ（ビニルアルコール）である請求項１のインキジェット記録用シート。
【請求項６】
前記ポリ（ビニルベンジル第四アンモニウム塩）１重量部に対し、前記親水性重合体が５〜８重量部である請求項１のインキジェット記録用シート。
【発明の詳細な説明】
【技術分野】
【０００１】
本発明はインキジェットプリンターによって印刷されることを意図しているインキジェット記録用シートに関する。
【背景技術】
【０００２】
インキジェットプリンター、すなわち、一つ又はそれ以上のノズルからインキの多数の離散液滴をノズルに隣接して配置された記録用シートの表面上に飛翔させることによって像を形成するプリンターは、最近は大きな販売増を享受している。かかるインキジェットプリンターは良好な品質の文書及び画像をモノクロ及びフルカラーどちらでも複製することができ、そして反射プリント及び透明画どちらもつくることができ、しかも例えばカラーレーザープリンターや熱ワックス転写プリンターや染料昇華プリンターと比べて製造及び操作が比較的安価である。従って、インキジェットプリンターは今や家庭用／小規模オフィス用の市場を支配しており、また、大規模オフィスで典型的に使用されているモノクロレーザープリンターからは入手できない色能力を提供するためにもしばしば使用される。
【０００３】
最近のインキジェットプリンターは殆ど全ての普通紙又は類似媒体に印刷することができ、そして実際に文書印刷用の市販の写真複写用紙と共に日常的に使用されるけれども、かかるプリンターによって作成された像の品質は使用した媒体の性質によって大きく影響される。高品質の像を信頼性をもって作成するには、インキが長時間にわたって湿ったままでいないように、使用した媒体（インキジェット記録用シート）が速やかにインキを吸収することが必要であり、そうでないと、プリンターの出口トレイに順次シートが堆積するときにインキがこすられて不明瞭になるようである。その一方で、媒体はインキ液滴の過度の広がりを助長すべきでない、何故ならば、かかる広がりは解像力を低下させ、そして隣接するインキ液滴が混ざり合うと色ゆがみを生じるかも知れないからである。媒体はまた、「吸上作用（wicking）」、すなわち、紙のような繊維状媒体を通しての毛管作用によるインキの広がり、を助長すべきでない。媒体は実質的な媒体のゆがみを伴わずにインキを吸収することができなければならない、そうでないと、見苦しい「シワ発生（cockling）」（小さな波打ち又は類似のひだの形成）が起こるかも知れず、そして殆どの観察者がかかるゆがみを許容できないと気づくからである。インキが乾燥してしまったら、媒体は像が湿った表面（例えば、汗をかいた指）と接触しても像からインキを滲み出すべきでない。最後に、平滑性や光沢や感触のような像表面特性は大部分が媒体の同じ特性によって決まるので、媒体は印刷される像のタイプに適する特性を有すべきである。ますます普及してきているように、インキジェットプリンターがカメラやスキャナーによって生じたデジタル像を印刷するのに使用されるときには、媒体は平滑であり、そして通常の銀ハライド系写真印画紙の高い光沢と平滑感触を有しているべきである。
【０００４】
インキジェット印刷用媒体に対するこれら全ての要求を両立させることは困難であり、そして文献によって示されているように、多くの研究はかかる媒体を改良することにささげられた。例えば、米国特許第４，５９２，９５１号は架橋結合したポリ（ビニルアルコール）の層を担持している透明支持体を含んでいるインキジェット記録用シートを記載している。米国特許第４，５７５，４６５号はビニルピリジン／ビニルベンジル第四アンモニウム塩の共重合体と、ゼラチン、ポリ（ビニルアルコール）及びヒドロキシプロピルセルロース及びこれらの混合物からなる群から選ばれた親水性重合体との混合物から形成された層を担持している透明支持体を含んでいるインキジェット記録用シートを記載している。米国特許第４，５４７，４０５号は、ポリ（ビニルアルコール）とポリビニル（ベンジルアンモニウムクロライド）の凝集したブロック共重合体と、ポリ（ビニルアルコール）、ポリ（ビニルピロリドン）及びそれらの混合物からなる群から選ばれた水溶性重合体との混合物を含んでいる層を担持している透明支持体を含んでいるインキジェット記録用シートを記載している。
【０００５】
米国特許第４，９０４，５１９号は酢酸ビニル、プロピオン酸ビニル及びステアリン酸ビニルからなる群から選ばれたビニルエステルコモノマーと、Ｎ−ビニルピロリドン及びビニルアセトアミドからなる群から選ばれたビニルアミドコモノマーとの架橋結合した加水分解共重合体を含んでいる透明なインキ受容層を少なくとも一つの主表面上に有している透明重合体裏材を含んでいるインキジェット記録用シートを記載しており、加水分解度が約８０〜９５％であり、そして架橋結合はホウ酸塩、チタン酸塩、二クロム酸塩及びアルデヒドからなる群から選ばれた作用物質によって行われる。
【０００６】
米国特許第４，９００，６２０号は主に７０〜１００重量％の木材パルプと０〜３０重量％の沈降炭酸カルシウムから構成されておりそして６４ｇ／ｍ2の坪量を有するシートにしたときに２秒以上かつ２５秒以下のStockigtサイズ度を有しているシート様基体と、主に白色顔料から構成された被覆層とを包含しているインキジェット記録用シートを記載しており、被覆層は基体の少なくとも一方の側に１〜１０ｇ／ｍ2の重量で形成されている。この特許によれば、このシートは高いインキ吸収速度を有しており、そして鮮やかな色彩及び先鋭な像を出現させることができる。
【０００７】
米国特許第５，１３９，８６７号は液体インキドットの適用によって像形成することができるインキ受容層を含有している透明な像記録要素を記載している。このインキ受容層は、
（ｉ）ビニルピロリドン；
（ii）ポリエステル、すなわち、ポリ（シクロヘキシレンジメチレン−コ−オキシジエチレンイソフタレート−コ−ソジオ−スルホベンゼンジカルボキシレート）、の粒子；
（iii）２〜６個の炭素原子を含有するアルキレンオキシドの単独重合体又は共重合体；
（iv）ポリビニルアルコール；
（ｖ）一般式
Ｒ2Ｏ（ＣＨＲ1ＣＨ2Ｏ）nＲ3
（式中、Ｒ1は水素原子又はメチル基を表し、Ｒ2及びＲ3は各々、水素原子、１〜４の炭素数を有するアルキル基、又はフェニル基を表し、そして、ｎは１〜１０の整数である）を有する化合物又は化合物の混合物；及び
（vi）不活性粒子
の組合せを含有する。
【０００８】
米国特許第４，５９２，９５４号は支持基体とその上の本質的にカルボキシメチルセルロースとポリエチレンオキシドのブレンドからなる被覆とから構成されたインキジェット印刷用透明体を記載している。普通紙基体とその上の本質的にポリエチレンオキシドからなる被覆とから構成された、インキジェット印刷に使用するための用紙も開示されている。
【０００９】
米国特許第５，３４２，６８８号は少なくとも一つの像形成性重合体と有効量の高分子媒染剤とを含んでいるインキ受容層を透明基体の少なくとも一つの主表面上に担持しているインキ受容シートを記載しており、高分子媒染剤はアミノグアニジノペンダント基を担持するポリメチレン骨格を含んでいる。
【００１０】
米国特許第４，５４７，４０５号は、ポリ（ビニルアルコール）とポリビニル（ベンジルアンモニウムクロライド）の凝集ブロック共重合体ラテックスと、ポリ（ビニルアルコール）、ポリ（ビニルピロリドン）及びそれらの共重合体からなる群から選ばれた水溶性重合体との混合物を含んでいる層を担持している透明支持体を含んでいるインキジェット記録用シートを記載している。
【００１１】
米国特許第４，５７５，４６５号は、ビニルピリジン／ビニルベンジル第四アンモニウム塩の共重合体と、ゼラチン、ポリ（ビニルアルコール）、及びヒドロキシプロピルセルロース、及びそれらの混合物からなる群から選ばれた親水性重合体との混合物から形成された層を担持している透明支持体を含んでいるインキジェット記録用シートを記載している。
【００１２】
ポリ（ビニルアルコール）を含有するインキ受容層を有するインキジェット記録用シートの性質は、誘導体化されたポリ（ビニルアルコール）と誘導体化されてないポリ（ビニルアルコール）との混合物をポリ（ビニルアルコール）として使用することによって改良できることがこの度、判明した。また、親水性重合体を含有するインキ受容層を有するインキジェット記録用シートの性質は、インキ受容層の中にビニルベンジル第四アンモニウム塩共重合体の特異サブ基及び／又はポリ（ビニルピリジン）を使用することによって改良できることが判明した。ポリ（ビニルアルコール）を含有するインキジェット記録用シートは改良された像形成特性を示す；特に、これらシート上に形成された像の耐水堅牢度は実質的に改良される。
【００１３】
従って、一つの局面においては、本発明はインキ受容層を担持している支持体を含んでいるインキジェット記録用シートであって、このインキ受容層が非誘導体化(non-derivatized)ポリ（ビニルアルコール）と誘導体化(derivatized)ポリ（ビニルアルコール）を含んでいる、前記インキジェット記録用シートを提供する。本発明のこの形態は以後、本発明の「誘導体化／非誘導体化シート」と称する。
【００１４】
別の局面では、本発明はインキ受容層を担持している支持体を含んでいるインキジェット記録用シートであって、このインキ受容層が、親水性重合体と、（ａ）式
【化１】
2008273210.tif 000002
（式中、Ｒ1、Ｒ2、Ｒ3、Ｒ4、Ｒ5及びＲ6の各々は独立に、炭素原子１〜４個のアルキルであり；Ｒ7、Ｒ8及びＲ9の各々は独立に、炭素原子１〜１８個のアルキルであり、そしてＲ7とＲ8とＲ9の炭素原子の総数が１３〜２０であり；各Ｍ-はアニオンであり；そしてａ、ｂ及びｃの各々はそれぞれの反復単位のモル比率である）のポリ（ビニルベンジル第四アンモニウム塩）及び（ｂ）ポリ（ビニルビリジン）の少なくとも一つを含んでいる、前記インキジェット記録用シートを提供する。本発明のこの形態は以後、本発明の「親水性重合体シート」と称する。
【００１５】
本発明の誘導体化／非誘導体化シートと親水性重合体シートは互いに排他的ではない；もっと詳しく後述されている通り、有効なシートは、例えば、誘導体化ポリ（ビニルアルコール）と非誘導体化ポリ（ビニルアルコール）の混合物を親水性重合体として、ポリ（ビニルベンジル第四アンモニウム塩）及び／又はポリ（ビニルピリジン）と一緒に使用することによって製造できる。
【００１６】
本発明はまた、インキジェットプリンターから発生したインキ液滴の複数をインキジェット記録用シートに適用することを含んでいるインキジェット印刷方法であって、インキジェット記録シートが本発明のシートである、前記インキジェット印刷方法を提供する。
【００１７】
本発明の誘導体化／非誘導体化シートの中に使用される誘導体化ポリ（ビニルアルコール）は、通常のポリ（ビニルアルコール）（本明細書中では、便宜上、「非誘導体化」ポリ（ビニルアルコール）とも称する）とは、非誘導体化ポリ（ビニルアルコール）の中に存在するヒドロキシル基の少なくとも幾つかがエーテル又はエステルの原子団（好ましくは後者）によって置換される点において相違している。本発明に使用するための誘導体化ポリ（ビニルアルコール）の好ましいタイプは、その中のヒドロキシル基がアセト酢酸によってエステル化されているところの、アセトアセチル化ポリ（ビニルアルコール）である。アセトアセチル化ポリ（ビニルアルコール）は、例えば、大阪市北区野崎町９の６に在る日本合成によって販売されているゴーセファイマー（Gohsefimer）Ｚ−２００として入手できる。この物質は、加水分解度９９〜１００％、２０℃における４％水溶液中の粘度１３．３〜１４．３ｃｐｓ、及び同溶液中のｐＨ３．５〜５、を有する超加水分解ポリ（ビニルアルコール）であると製造元が言っている。
【００１８】
誘導体化／非誘導体化シートの中に使用するのに好ましい非誘導体化ポリ（ビニルアルコール）は、米国ペンシルバニア州アレンタウン(Allentown)に在るエアプロダクツ社によって販売されているエアボル(Airvol)−２０５である。この物質は、加水分解度８７〜８９％、２０℃における４％水溶液中の粘度５．２〜６．２ｃｐｓ、及び同溶液中のｐＨ４．５〜６．５、を有する部分加水分解ポリ（ビニルアルコール）であると製造元が言っている。
【００１９】
誘導体化／非誘導体化シートの中に誘導体化ポリ（ビニルアルコール）と非誘導体化ポリ（ビニルアルコール）の混合物を使用することは重要である。何故ならば、この混合物はどちらかの成分単独よりも優れたインキ吸収特性を有することが判明したからである。最適混合（それは当業者が日常的実験によって決定できる）は使用される具体的な誘導体化及び非誘導体化ポリ（ビニルアルコール）に依存して或る程度変動するであろうが、一般的には、インキ受容層の中の非誘導体化ポリ（ビニルアルコール）対誘導体化ポリ（ビニルアルコール）の重量比は約２：１から約１：２までの範囲にあることが好ましい；場合によっては２つの重合体をほぼ等しい重量で使用することが最良の結果を与える。
【００２０】
誘導体化及び非誘導体化ポリ（ビニルアルコール）の他に、誘導体化／非誘導体化シートのインキ受容層は望ましくは、層のインキ結合能力を改良するために媒染剤も含んでいる。この目的のための好ましい媒染剤はポリ（ビニルベンジル第四アンモニウム塩）、特に上記式を有するもの、である。これら媒染剤及びその製造方法は米国特許第４，７９４，０６７号に記載されており、この特許はこれら媒染剤を含有している受像要素も特許請求している。好ましくは、ポリ（ビニルベンジル第四アンモニウム塩）は式中のＲ7が少なくとも１１個の炭素原子を含有するアルキル基であり、そしてＲ8及びＲ9が各々メチル基である場合のものである。このタイプの特別の好ましい媒染剤は、Ｒ1、Ｒ2、Ｒ3、Ｒ8及びＲ9の各々がメチル基であり、Ｒ4、Ｒ5及びＲ6の各々がエチル基であり、そしてＲ7がｎ−Ｃ12Ｈ25基である場合のものであり、この物質は後で示す実施例の中では簡単に「三元共重合体」と称している。ａとｂとｃのモル比率は望ましくは５〜１０：５〜１０：１の比にある。
【００２１】
本発明の親水性重合体シートがポリ（ビニルベンジル第四アンモニウム塩）を含有するとき、好ましい塩は先のパラグラフの中で言及した誘導体化／非誘導体化シートの中に使用するのに好ましいものと同じである。本発明の親水性重合体シートがポリ（ビニルピリジン）を含有するとき、この重合体は非常に望ましくはポリ（４−ビニルピリジン）である。インキ受容層の性質はポリ（４−ビニルピリジン）を製造するのに使用されたプロセスによって有意に影響されるということが判明した；望ましくは、ポリ（４−ビニルピリジン）と一緒に使用される親水性重合体はポリ（ビニルアルコール）であり、そしてポリ（４−ビニルピリジン）はポリ（ビニルアルコール）の少なくとも一部分の存在下で４−ビニルピリジンを重合させることによって製造される。かかる重合は米国特許第３，２０８，９６４号および米国特許第３，５０７，８４６号に記載されたプロセスによって行うことができる、しかし、これら２つのプロセスによって製造されたポリ（４−ビニルピリジン）はその記録用シートから作成される像の黒領域に若干の不均一性を生じる傾向がある。この不均一性は、生成物に或る不均質性を起こさせる傾向があるらしい、これら２つの特許に記載されたプロセスの懸濁重合メカニズムに起因すると考えられる（しかし、本発明はこの考えによって何ら制限されるものではない）。
【００２２】
本発明の記録用シートの上に作成された像の黒領域の均一性は、開始剤の実質的に全部と４−ビニルピリジンの全部ではないとしても殆どが溶液中に存在しているところの沈殿重合手順を使用して４−ビニルピリジンの重合を行うことによって、改良されることがこの度判明した。従って、好ましい手順においては、本発明の記録用シートの中に使用されるポリ（４−ビニルピリジン）を製造するには、ポリ（ビニルアルコール）の水性分散物をつくり、この水溶液を（水溶液の重量を基準にして）約１０重量％未満の４−ビニルピリジン単量体及び水溶性ラジカル開始剤と接触させる。この反応に使用するための好ましいラジカル開始剤は２，２’−アゾビス（２−アミジノプロパン）塩酸塩であり、米国２３２３７バージニア州リッチモンドのベルウッドロード（Bellwood Rd.）１６００に在るワコーケミカルＵＳＡ社から登録商標Ｖ５０で市販されている。４−ビニルピリジンの濃度を比較的低く保つことによって、この単量体の大部分が水性分散物の中に可溶化され、それは均質開始が起こることそしてより均質な生成物が生成されることを可能にする。このプロセスは更に、典型的に生成物中の残留単量体濃度が上記の２つの特許に記載されているプロセスの生成物と比べて、通常はほぼオーダーの大きさで大幅に低下するという利点を有する。
【００２３】
既に言及した通り、この好ましい重合プロセスにおいては、ポリ（ビニルアルコール）の少なくとも一部分は存在しており、そして乳化剤及び粘度増強剤として作用する。多くの場合において、インキ受容層の中のポリ（４−ビニルピリジン）と最終的には混合されるであろうポリ（ビニルアルコール）の全部を重合反応の中に包含させることは必ずしも必要ないということに留意すべきである。特に、インキ受容層の中のポリ（４−ビニルピリジン）が誘導体化ポリ（ビニルアルコール）と非誘導体化ポリ（ビニルアルコール）の混合物を成すとき（即ち、シートが本発明の誘導体化／非誘導体化シート及び親水性重合体シートの両方であるとき）は、重合反応中には非誘導体化ポリ（ビニルアルコール）だけを包含しそして後で誘導体化ポリ（ビニルアルコール）を添加することはしばしば有利である。
【００２４】
重合反応の完了時には、生成ポリ（４−ビニルピリジン）の多くが沈殿物の形態にあるので、この重合体の可溶化は重合体混合物をインキ受容層の形成に使用する以前に行われることが大いに望ましい。かかる可溶化を行うには、反応生成物に酸を添加することが望ましく、このための好ましい酸は乳酸である。
【００２５】
他の親水性重合体、例えば、ゼラチン又はヒドロキシプロピルセルロースが本発明の親水性重合体シートの中に使用されてもよいが、かかるシートの全てにおいて好ましい親水性重合体はポリ（ビニルアルコール）である、何故ならば、この重合体は最良のインキ受容性をもったインキ受容層を与えることが判明したからである。具体的インキにとって、ポリ（ビニルベンジル第四アンモニウム塩）及びポリ（ビニルピリジン）の全重量に対するポリ（ビニルアルコール）の最適重量比は当業者が日常的実験によって決定できるであろう；しかしながら、一般的指針としては、ポリ（ビニルベンジル第四アンモニウム塩）及びポリ（ビニルピリジン）の全重量部当り代表的には３〜１５重量部、望ましくは５〜８重量部のポリ（ビニルアルコール）が最適結果を生じると言ってもよい。
【００２６】
先に指摘した通り、ポリ（ビニルアルコール）を含有している本発明の親水性重合体シートにおいては、このポリ（ビニルアルコール）は望ましくは、誘導体化ポリ（ビニルアルコール）と非誘導体化ポリ（ビニルアルコール）の混合物であり、そして望ましくは、非誘導体化ポリ（ビニルアルコール）対誘導体化ポリ（ビニルアルコール）の重量比は２：１から１：２までの範囲にあり、誘導体化ポリ（ビニルアルコール）は望ましくはアセトアセチル化ポリ（ビニルアルコール）である。
【００２７】
ポリ（ビニルアルコール）を含有している本発明の全てのインキジェット受容シートにおいて、最適靱性とインキ広がりの制御をもったインキ受容層を製造するためには、ポリ（ビニルアルコール）が架橋結合されることが望ましい。かかる架橋結合はポリ（ビニルアルコール）のための既知の架橋結合剤のいずれか、例えば、上記米国特許第４，５９２，９５１号に記載されているホウ素化合物及び塩化クロム、を用いて行われてもよい。しかしながら、殆どの場合において、架橋結合剤がアルデヒドであることが好ましい。しかしながら、ポリ（４−ビニルピリジン）を含有している親水性重合体シートの場合においては、架橋結合剤の好ましいタイプはジエポキシ架橋結合剤である；このタイプの一つの好ましい架橋結合剤は１，４−ブタンジオールジグリシジルエーテルである。かかるジエポキシ架橋結合剤は塩基性条件下では実際により良く機能するが、本発明の実施においては、インキ受容層を形成するのに使用される組成物の中のポリ（４−ビニルピリジン）を可溶化するのに酸例えば酢酸又は乳酸を包含することが望ましく、そしてジエポキシ架橋結合剤はかかる酸の存在下で満足な架橋結合度をなお与えることができる。どちらのタイプの架橋結合剤が使用されようとも、それは代表的には、インキ受容層の約３重量％未満の量で存在するであろう。
【００２８】
先に言及した必須成分に加えて、本シート全てのインキ受容層は有利にはポリ（ビニルピロリドン）を含んでおり；この重合体はインキ受容層によるインキ受理をコントロールすること及びドットの広がり即ちインキ液滴がシートの横方向に広がる傾向をコントロールすることに作用する。この重合体はシートの光沢も改良し、通常の銀ハライド系写真印画紙の外観によく似た外観をもつシートを生じる。シートの感触が写真印画紙の感触によく似るためには、インキ受容層の中にスターチ顆粒を（代表的にはインキ受容層の２〜８重量％の量で）包含させることも有利である。最後に、インキ受容層の中に界面活性剤を包含することはドット広がりをコントロールする層の能力を更に改良することが判明した；この目的のためには、米国ニュージャージー州パーシパニー（Parsippany）に在るＢＡＳＦ社によってプルラファック(Plurafac)Ｃ１７の商品名で市販されているもののような線状アルコキシル化脂肪アルコール界面活性剤が好ましい。特に、ポリ（ビニル‐ピリジン）を含有している親水性重合体シートの場合は、インキ受容層の中にシリカゲルを包含することも有利であろう；例えば、シリカゲルは代表的にはインキ受容層の１〜４重量％の量で存在するであろう。シリカゲルの包含は像のぼけ汚れ(smudge)抵抗性を増加させること及び印刷中のシート取扱を容易にすることが判明した。
【００２９】
インキジェット記録用シートの製造には、シートのインキ受容性ばかりでなくその機械的性質も考慮する必要がある。家庭用又は小規模オフィス用を意図した殆どのインキジェットプリンターはプリンターの前方に記録用シートのための入口トレイを有している。このトレイから引き出されるシートはローラー又はローラーアセンブリーのまわりを１８０度まわってからプラテンを横断して搬送されプラテンの上方では一つ又はそれ以上のインキジェットヘッドが往復運動して印刷を行う。シートはプラテンから、入口トレイの上方に垂直に配置された出口トレイに搬送される；印刷を経て未だ「湿っている」シートが先行シートと接触するのを防いでどちらのシート上の像のこすれ汚れも回避するためには、代表的には、可動性支持部材を出口トレイの上に設けて、プラテンから出口トレイの上に出てくるシートを数秒間保持する。プリンターの空間抑制のために、ローラー又はローラーアセンブリーは直径が通常約４ｃｍしかなく、そして記録用シートはその小さな直径のまわりに永久的な「固定」を帯びずにまとわることが可能にならなければならず、そうなればシートはプラテンの上及び出口トレイの中では平坦になることができる。媒体のシート繰り出し性質を改良するには、インキ受容層の中にポリ（アルキルアクリレート）又はポリ（アルキルメタクリレート）を小さな割合で包含することが有利であることが判明し、この目的のためには特にポリ（メチルメタクリレート）が好ましい。
【００３０】
上記成分の他に、インキ受容層は様々な通常の添加剤、たとえば、紫外線吸収剤、抗酸化剤、保湿剤、殺菌剤、殺カビ剤、及び架橋結合剤、を含んでいてもよい。
【００３１】
本発明において使用される支持体は重要ではなく、そして通常は、作成されることを意図されている像のタイプ、像の提起された用途、及び使用される具体的インキに関連して、選択されるであろう。透明画が望まれるか又は反射プリントが望まれるかに依存して、支持体は透明又は不透明である。合成及び天然どちらの高分子物質の重合体フィルムが使用されてもよい。適する透明高分子物質の例はポリメタクリル酸；メチル及びエチルエステル；ポリアミド、例えば、ナイロン；ポリエステル、例えば、エチレングリコールテレフタレート酸から誘導された重合体フィルム；ポリマー性セルロース誘導体；ポリカーボート；ポリスチレン、等を包含する。透明でない支持体は紙及び合成紙、たとえば、シリカ系合成紙、を包含する。支持体へのインキ受容層の密着性を改良するには、支持体の下塗り又は表面処理、例えば、コロナ放電、が使用されてもよい。
【００３２】
本発明のインキジェット記録用シートは主として水性及びアルコール性のインキと共に使用することを意図されているが、本発明者らはシートが炭水化物のような疎水性有機溶剤に基づいたインキと組み合わせて有効である可能性を排除しない。
【００３３】
本発明のインキジェット記録用シートは通常のコーティング手法によって製造することができる。後述する実施例の中で例証されているように、代表的には、インキ受容層の各種成分が水性の溶液又は分散物の形態で調製され、所望の支持体の上に塗布され、そして乾燥されて最終の記録用シートを生じる。
【００３４】
先に指摘した通り、インキ受容層の中の各種成分の割合はかなりの範囲にわたって変動可能であるが、インキジェット記録用媒体の製造分野に精通する者は日常的実験によって具体的配合のための最適割合を決定することができよう。一般的指針として、本シートにおけるインキ受容層の組成物の好ましい範囲の例を下記に提供する：
【００３５】
１．誘導体化／非誘導体化シート：
約２０〜約４０重量部の非誘導体化ポリ（ビニルアルコール）；
約２０〜約４０重量部のアセトアセチル化ポリ（ビニルアルコール）；
約５〜約１５重量部のポリ（ビニルベンジル第四アンモニウム塩）；
約１５〜約３０重量部のポリ（ビニルピロリドン）；
０〜約５重量部（最も望ましくは約２重量部）のポリ（アルキルアクリレート）又はポリ（アルキルメタクリレート）；及び
０〜約１重量部（最も望ましくは約０．２重量部）の界面活性剤。
【００３６】
２．ポリ（ビニルベンジル第四アンモニウム塩）を含有する親水性重合体シート：
約５０〜約８０重量部のポリ（ビニルアルコール）；
約５〜約１５重量部のポリ（ビニルベンジル第四アンモニウム塩）；
約１５〜約３０重量部のポリ（ビニルピロリドン）；
０〜約５重量部（最も望ましくは約２重量部）のポリ（アルキルアクリレート）又はポリ（アルキルメタクリレート）；及び
０〜約１重量部（最も望ましくは約０．２重量部）の界面活性剤。
【００３７】
３．ポリ（ビニルピリジン）を含有する親水性重合体シート：
約５０〜約８０重量部のポリ（ビニルアルコール）；
約５〜約１５重量部のポリ（４−ビニルピリジン）；
約１５〜約３０重量部のポリ（ビニルピロリドン）；及び
０〜約１重量部（最も望ましくは約０．２重量部）の界面活性剤。
【００３８】
しかしながら、本発明の記録用シートのインキ受容層の中の各種成分の最適割合は一緒に使用されることを意図されているインキの化学的組成に依存して変動することが認識されよう、何故ならば、インキの広がり、光沢、等のような要因はインキとインキ受容層の間の化学的相互作用によって大きく影響されるからである。特に、像形成のために使用されるべきインキが水の他にグリコールエーテル補助溶剤を含有するときは、インキ受容層の中のポリ（ビニルピロリドン）の割合を層の８０％のような多さまで有意に増加させ結果としてポリ（ビニルアルコール）とポリ（ビニルピリジン）の割合を減少させることが有利である。従って、かかるインキを用いる場合には、インキ受容層は、 約１０〜約３０重量部のポリ（ビニルアルコール）（これは全部誘導体化ポリ（ビニルアルコール）であってもよい）；
約５〜約１５重量部のポリ（４−ビニルピリジン）；
約５０〜約８０重量部のポリ（ビニルピロリドン）；
０〜約５重量部のシリカゲル；
０〜約５重量部の、ポリ（ビニルアルコール）およびポリ（４−ビニルピリジン）を架橋結合させることができる架橋結合剤；及び
０〜約１重量部の界面活性剤を含んでいる。
【００３９】
次に、本発明のインキジェット記録用シートを製造するのに使用される特に好ましい試薬、条件及手法を示すために下記実施例を与えるが、それらは単なる例証である。
【実施例】
【００４０】
（実施例１）
下記成分から分散物をつくった；重量部はどれも乾燥固体基準で引用されている：
重量部
非誘導体化ポリ（ビニルアルコール）（エアボル２０５）   ３３．０
アセトアセチル化ポリ（ビニルアルコール）（Ｚ２００）   ３２．８
三元共重合体                                          １０．０
ポリ（ビニルピロリドン）                              ２２．０
ポリ（メチルメタクリレート）                            ２．０
界面活性剤（プルラファックＣ１７）                      ０．２
【００４１】
分散物を製造するために、３１３ｇの水に、エアボル(Airvol)２０５の２０重量％水溶液の１１５．５ｇ、Ｚ２００の８重量％水溶液の２８７ｇ、及び三元共重合体の１２．６重量％水溶液の５５．６ｇを加え、そして空気駆動ミキサーで３０分間混合した。次いで、界面活性剤（１０重量％水溶液の１．４ｇ）、ポリ（メチルメタクリレート）（４重量％水性分散物の３５ｇ）、及びポリ（ビニルピロリドン）（８重量％水溶液の１９２．５ｇ）を加え、そして得られた混合物をさらに３０分間混合して塗布に適する分散物を生じた。
【００４２】
こうして製造した分散物を７．６ミルのポリクラッド(polyclad)フォトペーパーの上に、Ｎｏ．２４のマイヤーロッドを使用して４．２ｇ／ｍ2の被覆量で塗布し、そしてこの被覆されたシートをオーブンで８０℃で１０分間乾燥した。この乾燥したインキジェット記録用シートはレックスマーク(Lexmark)２０５０プリンターを使用して試験され、そしてインキ広がり及びこすれ汚れが最小の優れた色像を与えることがわかった。また、この印刷されたシートは通常の銀ハライド系写真印画紙のそれによく似た光沢及び感触を有していた。耐水堅牢度を試験するために、この印刷された像を、脱イオン水のビーカーの中に３分間入れ、取り出し、１０秒間振ってから、水の中に戻して更に２分間置いた。この洗浄された像は実に染料褪色を殆ど示さなかった。これは優れた耐水堅牢度の指標である。
【００４３】
（実施例２）
この実施例は実施例１で達成された優れた結果が非誘導体化ポリ（ビニルアルコール）単独の使用では達成されないことを例証する。
【００４４】
下記成分から分散物をつくった；重量部はどれも乾燥固体基準で引用されている：
重量部
非誘導体化ポリ（ビニルアルコール）（エアボル２０５）   ６５．８
三元共重合体                                          １０．０
ポリ（ビニルピロリドン）                              ２２．０
ポリ（メチルメタクリレート）                            ２．０
界面活性剤（プルラファックＣ１７）                      ０．２ 
【００４５】
分散物を製造するために、４８５．２ｇの水に、エアボル（Airvol）２０５の２０重量％水溶液の２３０．３ｇおよび三元共重合体の１２．６重量％水溶液の５５．６ｇを加え、そして空気駆動ミキサーで３０分間混合した。次いで、界面活性剤（１０重量％水溶液の１．４ｇ）、ポリ（メチルメタクリレート）（４重量％水性分散物の３５ｇ）、及びポリ（ビニルピロリドン）（８重量％水溶液の１９２．５ｇ）を加え、そして得られた混合物を更に３０分間混合して塗布に適する分散物を生じた。
【００４６】
こうして製造した分散物を、上記実施例１におけると同じように、塗布し、乾燥し、そして得られたシートに印刷した。この印刷されたシートは黒領域では柔らかい粘着な像を有することがわかった。
【００４７】
（実施例３）
この実施例は実施例１で達成された優れた結果が誘導体化ポリ（ビニルアルコール）単独の使用では達成されないことを例証する。
【００４８】
下記成分から分散物をつくった；重量部はどれも乾燥固体基準で引用されている：
重量部
アセトアセチル化ポリ（ビニルアルコール）（Ｚ２００）   ６５．８
三元共重合体                                          １０．０
ポリ（ビニルピロリドン）                              ２２．０
ポリ（メチルメタクリレート）                            ２．０
界面活性剤（プルラファックＣ１７）                      ０．２
【００４９】
分散物を製造するために、１３９．８ｇの水に、Ｚ２００の８重量％水溶液の５７５．７５ｇ及び三元共重合体の１２．６重量％水溶液の５５．６ｇを加え、そして空気駆動ミキサーで３０分間混合した。次いで、界面活性剤（１０重量％水溶液の１．４ｇ）、ポリ（メチルメタクリレート）（４重量％の水性分散物の３５ｇ）、及びポリ（ビニルピロリドン）（８重量％水溶液の１９２．５ｇ）を加え、そして得られた混合物をさらに３０分間混合して塗布に適する分散物を生じた。
【００５０】
こうして製造した分散物を、上記実施例１におけると同じように、塗布し、乾燥し、そして得られたシートに印刷した。この印刷されたシートは僅かなインキこすれ汚れと液たまりをもった色像を有することがわかった。
【００５１】
（比較例４）
この比較例は実施例１で達成された優れた結果がビニルピリジンとビニルベンジル第四アンモニウム塩の共重合体の使用では達成されないことを例証する。
【００５２】
下記の分散物の中に使用されたコポリマーＡは４−ビニルピリジンとビニルベンジルトリメチルアンモニウムクロライドの単量体比１：１の共重合体であった。
【００５３】
下記成分から分散物をつくった；重量部はどれも乾燥固体基準で引用されている：
重量部
非誘導体化ポリ（ビニルアルコール）（エアボル２０５）   ３３．０
アセトアセチル化ポリ（ビニルアルコール）（Ｚ２００）   ３２．８
コポリマーＡ                                          １０．０
ポリ（ビニルピロリドン）                              ２２．０
ポリ（メチルメタクリレート）                            ２．０
界面活性剤（プルラファックＣ１７）                      ０．２
【００５４】
分散物を製造するために、１８５ｇの水に、エアボル(Airvol)２０５の１０重量％水溶液の２３１ｇ、Ｚ２００の８重量％水溶液の２８７ｇ及びコポリマーＡの１０．３重量％水溶液の７０ｇを加え、そして空気駆動ミキサーで３０分間混合した。次いで、界面活性剤（１０重量％水溶液の１．４ｇ）、ポリ（メチルメタクリレート）（４重量％水性分散物の３５ｇ）、およびポリ（ビニルピロリドン）（８重量％水溶液の１９２．５ｇ）を加え、そして得られた混合物をさらに３０分間混合して塗布に適する分散物を生じた。
【００５５】
こうして製造した分散物を、上記実施例１におけると同じように、塗布し、乾燥し、そして得られたシートに印刷した。この印刷されたシートはインキ広がりとこすれ汚れが最小の優れた色像を有することがわかった。この印刷されたシートは通常の銀ハライド系写真印画紙のそれによく似た光沢及び感触をも有していた。耐水堅牢度を試験するために、この印刷された像を脱イオン水のビーカーの中に３分間入れ、取り出し、１０秒間振ってから、水の中に戻して更に２分間置いた。この洗浄された像は約３０％の染料褪色を示し、それは劣った耐水堅牢度を表している。
【００５６】
（比較例５）
この比較例は実施例１で達成された優れた結果がビニルピリジンとビニルベンジル第四アンモニウム塩の共重合体の使用では達成されないことを例証する。
【００５７】
下記の分散物の中に使用されたコポリマーＢは４−ビニルピリジンとビニルベンジルトリメチルアンモニウムクロライドの単量体比３：１の共重合体であった。
【００５８】
下記成分から分散物をつくった；重量部はどれも乾燥固体基準で引用されている：
重量部
非誘導体化ポリ（ビニルアルコール）（エアボル２０５）   ３３．０
アセトアセチル化ポリ（ビニルアルコール）（Ｚ２００）   ３２．８
コポリマーＡ                                          １０．０
ポリ（ビニルピロリドン）                              ２２．０
ポリ（メチルメタクリレート）                            ２．０
界面活性剤（プルラファックＣ１７）                      ０．２
【００５９】
分散物を製造するために、１８５ｇの水に、エアボル(Airvol)２０５の１０重量％水溶液の２３１ｇ、Ｚ２００の８重量％水溶液の２８７ｇ及びコポリマーＢの９．０２重量％水溶液の７７．６ｇを加え、そして空気駆動ミキサーで３０分間混合した。次いで、界面活性剤（１０重量％水溶液の１．４ｇ）、ポリ（メチルメタクリレート）（４重量％水性分散物の３５ｇ）、およびポリ（ビニルピロリドン）（８重量％水溶液の１９２．５ｇ）を加え、そして得られた混合物をさらに３０分間混合して塗布に適する分散物を生じた。
【００６０】
こうして製造した分散物を、上記実施例１におけると同じように、塗布し、乾燥し、そして得られたシートに印刷した。この印刷されたシートはインキ広がりとこすれ汚れが最小の優れた色像を有していることがわかった。この印刷されたシートは通常の銀ハライド系写真印画紙のそれによく似た光沢及び感触をも有していた。耐水堅牢度を試験するために、この印刷された像を脱イオン水のビーカーの中に３分間入れ、取り出し、１０秒間振ってから、水の中に戻して更に２分間置いた。この洗浄された像は約４０％の染料褪色を示し、それは劣った耐水堅牢度を表している。
【００６１】
（比較例６）
この比較例は実施例１で達成された優れた結果がビニルピリジンとビニルベンジル第四アンモニウム塩とヒドロキシエチルセルロースの三元共重合体の使用では達成されないことを例証する。
【００６２】
下記の分散物の中に使用されたコポリマーＣは４−ビニルピリジンとビニルベンジルトリメチルアンモニウムクロライドとヒドロキシエチルセルロースの三元共重合体であった。
【００６３】
下記成分から分散物をつくった；重量部はどれも乾燥固体基準で引用されている：
重量部
非誘導体化ポリ（ビニルアルコール）（エアボル２０５）   ３３．０
アセトアセチル化ポリ（ビニルアルコール）（Ｚ２００）   ３２．８
コポリマーＣ                                          １０．０
ポリ（ビニルピロリドン）                              ２２．０
ポリ（メチルメタクリレート）                            ２．０
界面活性剤（プルラファックＣ１７）                      ０．２ 
【００６４】
分散物を製造するために、１８５ｇの水に、エアボル(Airvol)２０５の１０重量％水溶液の２３１ｇ、Ｚ２００の８重量％水溶液の２８７ｇ及びコポリマーＣの１０．３重量％水溶液の７０ｇを加え、そして空気駆動ミキサーで３０分間混合した。次いで、界面活性剤（１０重量％水溶液の１．４ｇ）、ポリ（メチルメタクリレート）（４重量％水性分散物の３５ｇ）、およびポリ（ビニルピロリドン）（８重量％水溶液の１９２．５ｇ）を加え、そして得られた混合物をさらに３０分間混合して塗布に適する分散物を生じた。
【００６５】
こうして製造された分散物を、上記実施例１におけると同じように、塗布し、乾燥し、そして得られたシートに印刷した。この印刷されたシートは最小のインキ広がりとこすれ汚れをもった優れた色像を有していることがわかった。この印刷されたシートは通常の銀ハライド系写真印画紙のそれによく似た光沢及び感触をも有していた。耐水堅牢度を試験するために、この印刷された像を脱イオン水のビーカーの中に３分間入れ、取り出し、１０秒間振ってから、水の中に戻して更に２分間置いた。この洗浄された像は約２０％の染料褪色を示し、それは劣った耐水堅牢度を表している。
【００６６】
（実施例７）
この実施例は本発明の親水性重合体シートの中に使用するための混合ポリ（ビニルアルコール）／ポリ（４−ビニルピリジン）溶液を製造するのに好ましいプロセスを例証する。
【００６７】
３１０．６ｋｇのポリビニルアルコール（エアボル(Airvol)３５０、完全加水分解されている）を、窒素下の約９５℃の脱気された脱イオン水の５４６６Ｌの中に約４５分間可溶化し、次いで約６５℃に冷却した。
【００６８】
約６５℃のこのポリビニルアルコール溶液に、１６３．２ｋｇの４−ビニルピリジン単量体［レイリー インダストリーズ社(Reilly Industries，Inc.)、米国インディアナ州４６２０４インディアナポリスのシュート(Suite)１６００のノースメリディアンストリート(Norh Meridian Street)３００］と７５．６Ｌの脱気された脱イオン水を加え、そして約４５分間攪拌した。
【００６９】
次に、この、ポリ（ビニルアルコール）と４−ビニルピリジン単量体を含有している溶液に、３７．８Ｌの脱気された脱イオン水中の４．４ｇの水溶性開始剤（Ｖ５０）を加えて重合を開始させ、重合を約６５℃で約３時間進行させた。
【００７０】
上記重合プロセスによって生成されたポリ（４−ビニルピリジン）の重量平均分子量は、ゲルパーミエーションクロマトグラフィー（ポリ−２−ビニルピリジン標準）によって測定したとき、約２５０，０００である。
【００７１】
残留した４−ビニルピリジン単量体の濃度は、ガスクロマトグラフィー（１０％ポリエチレングリコール、２％水酸化カリウム、ガラスカラム、１／４インチの×１２フィート）によって測定したとき、９７ｐｐｍである。
【００７２】
上記プロセスによって製造された得られた流体をインキ受容性記録層の塗布に使用するために調製するには、残っているＶ５０を破壊するように流体を約９０℃に約３０分間加熱した。得られた流体を約６０℃に冷却した後、攪拌しながら８８％乳酸水溶液７２．８ｋｇと脱イオン水１２４３Ｌを３０分間かけて加え、その間は溶液を約６０℃に維持してポリ（４−ビニルピリジン）を可溶化させ、次いで、室温に冷却した。
【００７３】
この実施例で報告されたデータから理解されるように、重合プロセスから得られた流体の中には認め得る残留４−ビニルピリジン単量体が残っていない、すなわち、０．０１重量％未満であり、それは先に挙げた米国特許第３，５０７，８４６号に報告されたデータと比べるとビニルピリジン単量体が一般に約１０倍も低減される結果となる。この低減は水溶性開始剤の水中溶解度に由来し得る均質開始と、本発明の重合プロセスにおいて選択された４−ビニルピリジン単量体の量とに起因すると考えられる。
【００７４】
（実施例８）
この実施例は本発明の親水性重合体シートの中に使用するための混合ポリ（ビニルアルコール）／ポリ（４−ビニルピリジン）溶液を製造するのに好ましい別のプロセスを例証する。
【００７５】
２．６ｋｇのポリビニルアルコール（エアボル(Airvol)５４０、部分加水分解されている）を、窒素下で約９５℃の脱気された脱イオン水４１ｋｇの中に可溶化した。
【００７６】
このポリビニルアルコール溶液に、１．３７ｋｇの４−ビニルピリジン単量体（レイリー インダストリーズ社）を加え、そして温度を６５℃に上げた。
【００７７】
次に、この、ポリ（ビニルアルコール）と４−ビニルピリジン単量体を含有している溶液に、７３０ｇの脱気された脱イオン水の中の４４ｇの水溶性開始剤（Ｖ５０）を加えて重合を開始させ、重合を約６５℃で約３時間進行させた。
【００７８】
上記重合プロセスによって生成されたポリ（４−ビニルピリジン）の重量平均分子量は、ゲルパーミエーションクロマトグラフィー（ポリ−２−ビニルピリジン標準）によって測定したとき、約２１５，０００である。
【００７９】
残留した４−ビニルピリジン単量体の濃度は、上記実施例７におけると同じ仕方のガスクロマトグラフィーによって測定したとき、４２ｐｐｍである。
【００８０】
上記プロセスによって生成された得られた流体をインキ受容性記録層の塗布に使用するために調製するには、残っているＶ５０を破壊するように流体を約９０℃に約３０分間加熱した。得られた流体を約６０℃に冷却した後、攪拌しながら８８％酢酸水溶液５６５ｇと脱イオン水１ｋｇを３０分間かけて加え、その間は溶液を約６０℃に維持してポリ（４−ビニルピリジン）を可溶化させ、次いで、室温に冷却した。
【００８１】
この実施例で報告されたデータから理解されるように、重合プロセスから得られた流体の中には認め得る残留４−ビニルピリジン単量体が残っていない、すなわち、０．０１重量％未満である。
【００８２】
（実施例９）
この実施例は上記実施例７で製造した混合重合体溶液を使用して本発明の親水性重合体シートを製造し印刷することを例証する。
【００８３】
下記成分から分散物をつくった；重量部はどれも乾燥固体基準で引用されている：
重量部
非誘導体化ポリ（ビニルアルコール）（エアボル３５０）   ２０．０*
ポリ（４−ビニルピリジン）                            １０．０*
アセトアセチル化ポリ（ビニルアルコール）（Ｚ２００）   ３９．０
ポリ（ビニルピロリドン）                              ２７．５
シリカゲル                                              ２．０
ジエポキシ架橋結合剤                                    ０．３
酢酸                                                    １．０
界面活性剤（プルラファックＣ１７）                      ０．２
*非誘導体化ポリ（ビニルアルコール）及びポリ（４−ビニルピリジン）は上記実施例７に記載したように製造した混合溶液の形態で添加された。
【００８４】
水に、混合ポリ（ビニルアルコール）／ポリ（４−ビニルピリジン）溶液と、Ｚ２００の水溶液を加え、そして空気駆動ミキサーで３０分間混合した。次いで界面活性剤、シリカゲル及びポリ（ビニルピロリドン）を加え、そして得られた混合物をさらに３０分間混合して塗布に適する分散物を生じた。
【００８５】
こうして製造した分散物を７．６ミルのポリクラッドフォトペーパーの上に、Ｎｏ．２４のマイヤーロッドを使用して４．２ｇ／ｍ2の被覆量で塗布し、そしてこのコーテッドシートをオーブンで８０℃で１０分間乾燥した。この乾燥されたインキジェット記録用シートは、ヒューレット パッカード デスクジェット（Hewlett Packard Deskjet）（登録商標）６９３Ｃプリンターを使用して試験され、そして最小のインキ広がりとこすれ汚れをもった優れた色像を与えることが判明した。この印刷されたシートは通常の銀ハライド系写真印画紙のそれによく似た光沢及び感触をも有していた。耐水堅牢度を試験するために、シアン、マゼンタ及び黄色の印刷像を脱イオン水のビーカーの中に３分間入れ、取り出し、１０秒間振ってから、水の中に戻して更に２分間置いた。この洗浄されたサンプルを乾燥した後に、シアン、マゼンタおよび黄色の色濃度を、米国ミシガン州グランドビル(Grandville)に在るＸ−ライト社(X-Rite，Inc.)によって供給され適切なフィルターを装備したＸ−ライト３１０写真濃度計を使用して記録した。浸漬の前及び後の乾燥像の光学濃度は次の通りであった：
シアン光学濃度  マゼンタ光学濃度  黄色光学濃度
浸漬前  １．６４        ２．１０          １．８４
浸漬後  １．５２        ２．０９          １．０８ 
【００８６】
これらデータはインキ受容層におけるインキの耐水堅牢度が良好であることを表している。